(57)【要約】【課題】  刃先に形成されるバリを、容易に且つ確実に除去して精度良くエッジを仕上げることのできる往復刃の製造方法、及び、これを用いて製造した往復刃を提供する。【解決手段】  薄板状の金属板９に、所定方向Ｄ２に沿って並ぶように多数の刃孔１０を穿設し、この金属板９の隣接する刃孔１０間の部分に、前記所定方向Ｄ２が切断方向Ｄ１となるようなすくい面Ｓ１と逃げ面Ｓ２とを有する刃部７を成形した後に、すくい面Ｓ１側に向けて粉体１７を噴射することで前記刃部７の刃先８又は刃先８のバリ１６を逃げ面Ｓ２側に押し曲げる粉体噴射加工を行い、その後に、刃部７の逃げ面Ｓ２側を研磨してエッジを仕上げる研磨加工を行う。【選択図】        図１
2005152256.tif 000002
【特許請求の範囲】
【請求項１】
薄板状の金属板に、所定方向が切断方向となるようなすくい面と逃げ面とを有する刃部を成形した後に、すくい面側に向けて粉体を噴射することで前記刃部の刃先又は刃先のバリを逃げ面側に押し曲げる粉体噴射加工を行い、その後に、刃部の逃げ面側を研磨してエッジを仕上げる研磨加工を行うことを特徴とする往復刃の製造方法。
【請求項２】
前記粉体噴射加工が、すくい面側に向けて球状の粉体を噴射する、すくい面ショットピーニング加工であることを特徴とする請求項１に記載の往復刃の製造方法。
【請求項３】
前記粉体噴射加工が、すくい面側に向けて粒状の粉体を噴射する、すくい面ショットブラスト加工であることを特徴とする請求項１に記載の往復刃の製造方法。
【請求項４】
前記研磨加工の後に、逃げ面側に向けて球状の粉体を噴射する逃げ面ショットピーニング加工を行うことを特徴とする請求項１〜３のいずれか一項に記載の往復刃の製造方法。
【請求項５】
前記粉体として、銀粒子を用いることを特徴とする請求項１〜４のいずれか一項に記載の往復刃の製造方法。
【請求項６】
前記粉体として、四フッ化エチレン粒子を用いることを特徴とする請求項１〜４のいずれか一項に記載の往復刃の製造方法。
【請求項７】
前記粉体として、酸化チタン粒子を用いることを特徴とする請求項１〜４のいずれか一項に記載の往復刃の製造方法。
【請求項８】
前記粉体を、液体に混ぜ込んだ状態で噴射することを特徴とする請求項１〜７のいずれか一項に記載の往復刃の製造方法。
【請求項９】
前記研磨加工を、遊離砥粒を用いて行うことを特徴とする請求項１〜８のいずれか一項に記載の往復刃の製造方法。
【請求項１０】
前記遊離研粒が、１〜５μｍ径のダイヤモンド研粒であることを特徴とする請求項９に記載の往復刃の製造方法。
【請求項１１】
請求項１〜１０のいずれか一項に記載の製造方法を用いて製造されたことを特徴とする往復刃。
【発明の詳細な説明】
【技術分野】
【０００１】
本発明は、電気シェーバ等の往復式切断工具に用いられる往復刃とこれの製造方法に関するものである。
【背景技術】
【０００２】
従来から、多数の刃孔を有する板状の固定刃と、この固定刃の内面に摺動するように往復駆動されて前記刃孔から導入される対象物を切断する往復刃と、を具備する往復式切断工具が提供されている。上記の往復式切断工具として代表的には電気シェーバがあり、固定刃である外刃の刃孔から導入される髭を、往復刃である内刃に多数設けてある刃部の刃先で切断するようになっている。このような往復刃としては、刃部を有するアーチ状のブレードを支持部材に多数植設した構造のものが一般的であるが（特許文献１参照）、この構造のものにあっては、部品点数が多い為に製造コストが高くなるという問題や、高重量化してしまうという問題や、各ブレードに髭屑が付着しやすく髭の飛散量も大きいという問題があった。
【０００３】
これに対して、薄板状の金属板に、所定方向に沿って並ぶようにスリット状の刃孔を多数穿設するとともに、この金属板の隣接する刃孔間の部分に、前記所定方向が切断方向となるようなすくい面と逃げ面とを有する刃部を成形し、このような刃形状を成形した後にすくい面側を研磨することでエッジを仕上げて、一枚の金属製薄板から成る往復刃を得ることも提案されている（特許文献２参照）。上記の一枚薄板から成る往復刃であれば、部品点数も少なく軽量化されるとともに、髭等も付着し難く髭の飛散量も低減されるといった利点がある。しかしながら、上記の一枚薄板から成る往復刃の製造工程においては、プレス加工等により刃部を成形した時点でその刃先部分にバリが発生することが避けられず、逃げ面側の研磨加工によってこのバリを除去しようとするには、大きな研磨深さが要求されていた。
【特許文献１】特開平５−１５６６５号公報
【特許文献２】特開平１０―３２３４６１号公報
【発明の開示】
【発明が解決しようとする課題】
【０００４】
本発明は上記問題点に鑑みて発明したものであって、一枚板から成る往復刃の製造工程においてその刃先に形成されるバリを、大きな研磨深さを要することなく容易に且つ確実に除去して精度良くエッジを仕上げることのできる往復刃の製造方法、及び、これを用いて製造した往復刃を提供することを課題とするものである。
【課題を解決するための手段】
【０００５】
上記課題を解決するために本発明に係る往復刃の製造方法を、薄板状の金属板９に、所定方向Ｄ２が切断方向Ｄ１となるようなすくい面Ｓ１と逃げ面Ｓ２とを有する刃部７を成形した後に、すくい面Ｓ１側に向けて粉体１７を噴射することで前記刃部７の刃先８又は刃先８のバリ１６を逃げ面Ｓ２側に押し曲げる粉体噴射加工を行い、その後に、刃部７の逃げ面Ｓ２側を研磨してエッジを仕上げる研磨加工を行うことを特徴としたものとする。このようにすることで、刃部７を成形した時点でその刃先８に不可避的に発生するバリ１６を、逃げ面Ｓ２側に押し曲げた状態に変形させた後に研磨により除去することができ、これにより大きな研磨深さを要さずにバリ１６を除去してエッジを仕上げることが可能となる。即ち、上記の製造方法によれば、一枚板から成る往復刃の製造工程中においてその刃先８に形成されるバリ１６を、容易に且つ確実に除去して精度良くエッジを仕上げることができるものである。
【０００６】
また、前記粉体噴射加工が、すくい面Ｓ１側に向けて球状の粉体１７を噴射する、すくい面ショットピーニング加工であることも好ましく、このようにすることで、バリ１６を逃げ面Ｓ２側に押し曲げると同時に、刃部７の刃先硬度を向上させることができるものである。
【０００７】
また、前記粉体噴射加工が、すくい面Ｓ１側に向けて粒状の粉体１７を噴射する、すくい面ショットブラスト加工であることも好ましく、このようにすることで、バリ１６の除去が更に確実に行われるものである。
【０００８】
また、前記研磨加工の後に、逃げ面Ｓ２側に向けて球状の粉体１７を噴射する逃げ面ショットピーニング加工を行うことも好ましく、このようにすることで、刃部７の刃先硬度が更に向上するとともに、逃げ面Ｓ２における摺動性も向上するものである。
【０００９】
また、前記粉体１７として、銀粒子や、四フッ化エチレン粒子や、酸化チタン粒子を用いることも好ましく、銀粒子を用いた場合には刃部７に銀膜を生成して抗菌効果を発揮させることができ、四フッ化エチレン粒子を用いた場合には刃部７に四フッ化エチレン膜を生成して滑り性を向上させることができ、酸化チタン粒子を用いた場合には刃部７に酸化チタン膜を生成して光触媒効果を発揮させることができるものである。
【００１０】
また、前記粉体１７を、液体に混ぜ込んだ状態で噴射することも好ましく、このようにすることで、刃部７の刃先形状を制御し易くなるものである。
【００１１】
また、前記研磨加工を、遊離砥粒を用いて行うことも好ましく、このようにすることで、研磨加工時に新たなバリ１６が発生することを防止することができる。遊離研粒は１〜５μｍ径のダイヤモンド研粒であることが好ましく、このようにすることで研磨加工を高効率で行うことができるものである。
【００１２】
そして、前記した製造方法を用いて製造された往復刃は、刃先８のバリ１６が容易且つ確実に除去されて精度良くエッジが仕上げられたものとなり、高品質且つ安価な往復刃として提供されるものである。
【発明の効果】
【００１３】
本発明は、一枚板から成る往復刃の製造工程において刃先部分に形成されるバリを、容易に且つ確実に除去して精度良くエッジを仕上げることのできる往復刃の製造方法、及び、これを用いて製造した往復刃を提供することができるものである。
【発明を実施するための最良の形態】
【００１４】
以下、本発明を添付図面に示す実施形態に基いて説明する。図８には、本発明の実施の形態における一例の往復刃を示している。この往復刃は、例えば電気シェーバに用いられる薄板状の金属板から成る内刃１であって、電気シェーバ本体２に突設した取付け軸３に着脱自在に装着される内刃ホルダ４に、アーチ状に湾曲した状態で保持されるものである。電気シェーバ本体２には、この取付け軸３や内刃ホルダ４を覆うように外刃フレーム５が着脱自在に装着され、外刃フレーム５の先端開口部分にアーチ状に湾曲した状態で保持してある外刃６の内面に、前記内刃１の外面が押し付けられるようになっている。しかして、電気シェーバ本体２に内蔵したモータ（図示せず）により取付け軸３を往復駆動すると、内刃１は外刃６の内面に押し付けられながらその往復方向に摺動し、外刃６に多数穿設してある刃孔（図示せず）から導入される髭を、内刃１に多数形成してある刃部７の刃先８部分で切断するようになっている。ここで、本例の内刃１は、薄板状の金属板９に多数の刃孔１０をスリット状に穿設するとともに、隣合う刃孔１０に挟まれる金属板９の部分をブレード部１１とし、このブレード部１１に刃先８部分を有する刃部７を成形したものである。図１に示すように、ブレード部１１は、断面略矩形状を成すベース部１２と、ベース部１２の一端側からテーパ状に幅を広げながら延設される刃部７とから成り、この刃部７の両側のテーパ面１４をすくい面Ｓ１として、刃部７の先端を切り落とすように形成される逃げ面Ｓ２と両側のすくい面Ｓ１との間にそれぞれ、鋭角に尖った刃先８が形成されるようになっている。前記構造の内刃１は、内刃ホルダ４に保持された状態で、刃部７の切断方向Ｄ１と往復方向とが一致するように往復駆動され、両側の刃先８のうち進行側の刃先８によって円滑に髭が切断処理されるものである。
【００１５】
次に、本例の往復刃である内刃１の製造方法について説明する。図１には、製造方法の第一例を示してある。まず、厚さ０．４ｍｍのステンレス製平板素材を薄板状の金属板９として用い、この金属板９に対してプレス抜き加工によって所定方向Ｄ２に沿って並ぶ多数の抜き孔１３をスリット状に形成するとともに、隣接する抜き孔１３に挟まれる金属板９の各部分に対して、絞り加工によって前記所定方向Ｄ２の両側にテーパ面１４を形成する。テーパ面１４は金属板９の表面９ａに近付くほど互いに距離を隔てるように形成する。そして、この後に金属板９の厚さが０．３５ｍｍとなるまで表面９ａ側を平面研削加工する。上記の各加工を行う刃形状形成工程［Ｉ］によって、金属板９の所定方向Ｄ２に沿って並ぶように多数の刃孔１０が形成されるとともに、この金属板９の隣接する刃孔１０間の部分が、ベース部１２と刃部７とから成るブレード部１１に成形される。刃部７は所定方向Ｄ２の両側にテーパ面１４を有する部分であり、前記の平面研削加工により研削された研削面１５と各テーパ面１４との間には、鋭角に尖った刃先８が形成されることとなる。即ち、上記の刃形状形成工程［Ｉ］によって形成されたテーパ面１４が本例のすくい面Ｓ１となり、研削面１５が本例の逃げ面Ｓ２となり、すくい面Ｓ１と逃げ面Ｓ２との交差部分が、所定方向Ｄ２を切断方向Ｄ１とする刃部７の刃先８となるものである。
【００１６】
刃形状形成工程［Ｉ］においては、バリ１６が不可避的に発生する。即ち、図示のように、平面研削加工により金属板９の表面９ａを研削して逃げ面Ｓ２を形成することで、加工終了時点で、刃先８から突起した状態のバリ１６が発生してしまう。このバリ１６は、研削方向（つまり、逃げ面Ｓ２と平行な方向）からすくい面Ｓ１側に傾斜した角度で突起して生成されるものである。ここで、仮に刃形状形成工程［Ｉ］の直後に逃げ面Ｓ２側を研磨することで、このすくい面Ｓ１側に傾斜して突起するバリ１６を除去しようとすれば、大きな研磨深さが要求されることとなる。
【００１７】
そこで、本例の製造方法においては、刃形状形成工程［Ｉ］によって前記所定方向Ｄ２が切断方向Ｄ１となるようなすくい面Ｓ１と逃げ面Ｓ２とを有する刃部７を多数成形した後に、すくい面Ｓ１側に向けて微細な粉体１７を噴射する粉体噴射加工を行い、その後に、各刃部７の逃げ面Ｓ２側を研磨して刃先８のエッジを仕上げる研磨加工を行う。これは、すくい面Ｓ１に粉体１７を衝突させることで、刃先８のバリ１６のうち比較的小さな（例えば厚みが１μｍ以下程度の）ものを除去するとともに、刃先８又はバリ１６のうち比較的大きな（例えば厚みが２μｍを超える程度の）ものを逃げ面Ｓ２側に傾斜するように押し曲げ、その後の逃げ面Ｓ２側の研磨加工によって、逃げ面Ｓ２側に押し曲げられたバリ１６を除去し、刃先８のエッジを仕上げるものである。本例においては、粉体噴射加工として、平均粒径が４０μｍ程度の二酸化シリコン製の球状の粉体１７を用いてこれを０．３ＭＰａの圧力ですくい面Ｓ１に衝突させるすくい面ショットピーニング加工を行っているので、上記したバリ１６の処理と同時に、刃先硬度を向上させることができる。このとき、すくい面Ｓ１の凹凸はＲｙ＝２μｍ以下となるように平滑化される。逃げ面Ｓ２の研磨加工としては、１〜５μｍ（例えば２μｍ）径のダイヤモンド研粒である遊離研粒を含有した研磨液（図示せず）を用い、ポリッシャー回転数８０ｍｉｎ−１、ワーク押え圧１００ｋＰａでのポリシング加工を６分間行うが、上記ポリシング加工に限らず他の研磨加工であっても構わない。そして、上記のように、刃形状形成工程［Ｉ］と、すくい面Ｓ１に対して粉体噴射加工（すくい面ショットピーニング加工）を行うすくい面粉体噴射工程（すくい面ショットピーニング工程）［ＩＩ］と、逃げ面Ｓ２に研磨加工を行う逃げ面研磨工程［ＩＩＩ］とを、この順で経ることにより、結果としてエッジが０．５μｍ以下の刃部７が容易且つ確実に得られ、この刃部７を有する金属板９をアーチ状に曲げ加工することで一例の内刃１が得られるものである。
【００１８】
なお、粉体噴射加工としては上記のすくい面ショットピーニング加工に限らず、粒状の粉体１７を用いてこれをすくい面Ｓ１側に噴射する、すくい面ショットブラスト加工を行っても良い。この場合のすくい面粉体噴射工程（すくい面ショットブラスト工程）［ＩＩ］を採用することで、バリ１６が更に容易に除去可能になるといった利点がある。また、粉体噴射加工における粉体１７の噴射量や圧力を適宜調整することで、図２に示すように、すくい面Ｓ１と逃げ面Ｓ２との成す角度を、逃げ面Ｓ２に近い側の部分のすくい面Ｓ１と逃げ面Ｓ２との成す角度αと、逃げ面Ｓ２から遠い側の部分のすくい面Ｓ１と逃げ面Ｓ２との成す角度βの二段階で構成し、角度αが角度βよりも大きくなるように成形することも好適である。この場合、刃先８の強度が向上するといった利点がある。
【００１９】
図３には、第二例の製造方法を示してある。本例の製造方法は研磨加工を行うまでは第一例の製造方法と同様であるから、同様の構成については説明を省略し、研磨加工後に行う逃げ面ショットピーニング加工についてのみ説明する。図示のように、本例においては、逃げ面研磨工程［ＩＩＩ］において逃げ面Ｓ２をポリシング加工により研磨して刃部７のエッジを仕上げた後に、平均粒径が４０μｍ程度の二酸化シリコン製の球状の粉体１７を逃げ面Ｓ２側に向けて噴射し、０．１ＭＰａの圧力で逃げ面Ｓ２に衝突させる。これにより、逃げ面Ｓ２全体に１〜２μｍ程度の凹凸を形成して硬度を向上させることができる。上記のような逃げ面ショットピーニング加工を行う逃げ面ショットピーニング工程［ＩＶ］を、刃形状形成工程［Ｉ］、すくい面粉体噴射工程［ＩＩ］、逃げ面研磨工程［ＩＩＩ］の後に更に経ることで、刃先硬度を更に向上させ、また逃げ面Ｓ２における摺動性を向上させることができるものである。
【００２０】
図４には、第三例の製造方法を示してある。本例の製造方法は研磨加工を行うまでは第一例の製造方法と同様であるから、同様の構成については説明を省略し、研磨加工後に行う逃げ面・すくい面ショットピーニング加工についてのみ説明する。図示のように、本例においては、逃げ面研磨工程［ＩＩＩ］において逃げ面Ｓ２をポリシング加工により研磨して刃部７のエッジを仕上げた後に、平均粒径が５０μｍ程度の四フッ化エチレン粒子を粉体１７としてこれを逃げ面Ｓ２とすくい面Ｓ１の両側に向けて噴射し、それぞれ０．３ＭＰａの圧力で衝突させる。上記のような逃げ面・すくい面ショットピーニング加工を行う逃げ面・すくい面ショットピーニング工程［ＩＶ］を、刃形状形成工程［Ｉ］、すくい面粉体噴射工程［ＩＩ］、逃げ面研磨工程［ＩＩＩ］の後に経ることで、刃部７の逃げ面Ｓ２とすくい面Ｓ１の両面の硬度を更に向上させると同時に、両面に四フッ化エチレン膜（テフロン（Ｒ）膜）を生成して滑り性を向上させることができる。なお、刃部７に四フッ化エチレン膜を生成してある内刃１とそうでない内刃１とを対比した実機試験によれば、前者の場合には後者の場合に比べて外刃６との間での焼き付き不良の発生率が１／４以下となり、また付着した髭の清掃性も明らかに向上することが確認されている。
【００２１】
ここで、上記した第一例〜第三例の製造方法のすくい面粉体噴射工程［ＩＩ］においては、二酸化シリコン製の粉体１７を用いているが、これに限定されるものではない。即ち、粉体１７として、銀粒子や、酸化チタン粒子や、四フッ化エチレン粒子を用いることも好適であり、例えば銀粒子を用いた場合には、バリ１６の押し曲げや刃先８の硬度向上と同時に、すくい面Ｓ１に銀膜を生成して雑菌の生存及び増殖を防止することができる。刃部７に銀膜を生成してある内刃１とそうでない内刃１とを、黄色ブドウ球菌を用いた抗菌効果試験により対比した結果、後者の場合には処理後３０℃に保持し２４時間経過させた時点で菌が殆ど死滅しないことに比べて、前者の場合には菌を検出することができなかった。また、粉体１７として酸化チタン粒子を用いた場合には、バリ１６の押し曲げや刃先８の硬度向上と同時に、すくい面Ｓ１に酸化チタン膜を生成して光触媒効果を発揮させ、この光触媒効果により刃部７に付着した皮脂成分を自然分解させることができる。また、粉体１７として四フッ化エチレン粒子を用いた場合には、すくい面Ｓ１に四フッ化エチレン膜（テフロン（Ｒ）膜）を生成して滑り性を向上させることができる。
【００２２】
また、粉体１７として、上記した銀粒子や、酸化チタン粒子や、四フッ化エチレン粒子を、二酸化シリコン製の球状の粒子と混合させて用いることも好適であり、このように複数材質の粒子を用いることにより、バリ１６の押し曲げや刃先８の硬度向上といった効果と、抗菌効果、光触媒効果、滑り性向上効果等の他の効果を、共に高レベルで発揮させることが可能になる。例えば銀粒子と二酸化シリコン製の球状の粒子とを４０：６０の割合で混合させたものを粉体１７として用い、これを０．３ＭＰａの圧力で２０秒間衝突させた場合には、バリ１６の押し曲げや刃先８の硬度向上といった効果と抗菌効果とが共に十分なレベルで確認されるものである。
【００２３】
また、第二の製造方法の逃げ面ショットピーニング工程［ＩＶ］で用いる粉体１７を、上記のような銀粒子や、酸化チタン粒子や、四フッ化エチレン粒子や、これに酸化シリコン製の球状の粒子を混合させたものとすること、及び、第三の製造方法の逃げ面・すくい面ショットピーニング工程［ＩＶ］で用いる粉体１７を、上記のような銀粒子や、酸化チタン粒子や、これに酸化シリコン製の球状の粒子を混合させたものや、四フッ化エチレン粒子に酸化シリコン製の球状の粒子を混合させたものとすることも好適である。これらの場合にも、すくい面粉体噴射工程［ＩＩ］について上記した内容と同様に、刃先８の硬度向上という効果や摺動性向上という効果に加えて、抗菌効果、光触媒効果、滑り性向上効果等の他の効果が、共に発揮されるものである。
【００２４】
更に、これらの各種粉体１７を、粘性の高い液体に混ぜ込んだ状態で噴射することも好適である。この場合、刃先形状を制御し易くなるという利点がある。
【００２５】
図５には、第四例の製造方法を示してある。本例の製造方法は刃形状形成工程［Ｉ］中に余肉切削加工を行うこと以外は第一例の製造方法と同様であるから、同様の構成については説明を省略して余肉切削加工についてのみ説明する。図示のように、本例においては絞り加工後に、逃げ面Ｓ２側に突起して生成される余肉部分（図示せず）を多刃ＣＢＮ工具等を用いて切削除去する余肉切削加工を行い、その後に逃げ面Ｓ２の平面研削加工を行う。これにより、刃形状形成工程［Ｉ］中で大きなバリ１６が発生しないようにすることができ、後工程での工程時間が短縮されるものである。なお、同様の余肉切削加工を、第一例〜第三例の製造方法で行った場合も同様の効果が得られることは勿論である。
【００２６】
図６には、第五例の製造方法を示してある。本例の製造方法は逃げ面研削工程［ＩＩＩ］後に熱処理工程［ＩＶ］を経ること以外は第一例の製造方法と同様であるから、同様の構成については説明を省略して熱処理工程［ＩＶ］についてのみ説明する。図示のように、本例においては逃げ面研削工程［ＩＩＩ］にて逃げ面Ｓ２にポリシング加工を行った後に、適当な熱処理条件を用いて刃部７の熱処理加工を行っており、この熱処理加工により刃先硬度が向上されるものである。なお、同様の熱処理加工を、第一例〜第四例の製造方法で行った場合も同様の効果が得られることは勿論である。
【００２７】
図７には、第六例の製造方法を示してある。本例の製造方法は逃げ面研削工程［ＩＩＩ］後に硬質膜処理工程［ＩＶ］を経ること以外は第一例の製造方法と同様であるから、同様の構成については説明を省略して硬質膜処理工程［ＩＶ］についてのみ説明する。図示のように、本例においては逃げ面Ｓ２にポリシング加工を行った後に、ＤＬＣ膜等の硬質膜を刃部７の刃面全体に生成する被膜生成加工を行っており、この被膜生成加工を行うことにより刃部７が更に高硬度に形成されるものである。なお、同様の被膜生成加工を、第一例〜第五例の製造方法で行った場合も同様の効果が得られることは勿論である。
【００２８】
以上、本例の往復刃として電気シェーバの内刃１を用いて説明してきたが、これに限定されるものではなく、固定刃と摺動するように往復刃を往復駆動させて対象物を切断する構造の往復式切断工具の往復刃であれば、同様の構成が適用されるものである。
【図面の簡単な説明】
【００２９】
【図１】本発明の実施の形態における往復刃の製造方法の第一例を示す説明図である。
【図２】同上の製造方法において、刃部のすくい面の角度を二段階に形成する場合の説明図である。
【図３】本発明の実施の形態における往復刃の製造方法の第二例を示す説明図である。
【図４】本発明の実施の形態における往復刃の製造方法の第三例を示す説明図である。
【図５】本発明の実施の形態における往復刃の製造方法の第四例を示す説明図である。
【図６】本発明の実施の形態における往復刃の製造方法の第五例を示す説明図である。
【図７】本発明の実施の形態における往復刃の製造方法の第六例を示す説明図である。
【図８】本発明の実施の形態における往復刃の一例の説明図であり、（ａ）は電気シェーバ本体に装着した状態、（ｂ）は電気シェーバ本体から取り外してある状態を示している。
【符号の説明】
【００３０】
１  内刃
７  刃部
８  刃先
９  金属板
１０  刃孔
１６  バリ
１７  粉体
Ｄ２  所定方向
Ｓ１  すくい面
Ｓ２  逃げ面
【図１】
2005152256.tif 000003
【図２】
2005152256.tif 000004
【図３】
2005152256.tif 000005
【図４】
2005152256.tif 000006
【図５】
2005152256.tif 000007
【図６】
2005152256.tif 000008
【図７】
2005152256.tif 000009
【図８】
2005152256.tif 000010